(57)【要約】      （修正有）【課題】金型のキャビティ面にシボ加工を施すことなく、成形品の表面に、金属蒸着によりさまざまなバリエーションでシボ調の金属光沢を付与することを技術を提供する。【解決手段】表面１にアンダーコート層２を積層し、このアンダーコート層２上に金属蒸着層３を積層し、さらにトップクリアコート層５を積層した加飾合成樹脂成形品１において、アンダーコート層２は微粒子２ｐを分散したものとし、この微粒子２ｐによりアンダーコート層２の上面に凹凸Ｐを形成し、この凹凸Ｐに沿って積層する金属蒸着層３により成形品１表面にシボ調の金属光沢が現出する構成とする加飾合成樹脂成形品１。微粒子２ｐとして架橋ウレタンビーズを使用し、アンダーコート層２を、該微粒子２ｐを分散したアクリル系の紫外線硬化型のコート液を成形品１の表面に塗布した状態でＵＶ硬化する。トップクリアコート層５はパール顔料を分散させた樹脂層。【選択図】図１
2014233850.tif 000002
【特許請求の範囲】
【請求項１】
表面にアンダーコート層(2)を積層し、該アンダーコート層(2)上に金属蒸着層(3)を積層し、さらにトップクリアコート層(5)を積層した合成樹脂成形品において、アンダーコート層(2)は微粒子(2p)を分散したものとし、該微粒子(2p)によりアンダーコート層(2)の上面に凹凸を形成し、該凹凸に沿って積層する金属蒸着層(3)により、成形品の表面にシボ調の金属光沢が現出する構成としたことを特徴とする加飾合成樹脂成形品。
【請求項２】
微粒子(2p)として架橋ウレタンビーズを使用し、アンダーコート層(3)を、前記該微粒子(2p)を分散したアクリル系の紫外線硬化型のコート液を成形品(1)の表面に塗布した状態でＵＶ硬化したものとした請求項１記載の加飾合成樹脂成形品。
【請求項３】
トップクリアコート層(5)にパール顔料を分散させた請求項１または２記載の加飾合成樹脂成形品。
【請求項４】
金属蒸着層(3)とトップクリアコート層(5)の間に透明性を有するミドルコート層(4)を積層した請求項１、２または３記載の加飾合成樹脂成形品。
【請求項５】
ミドルコート層(4)に偏光顔料を分散し、トップクリアコート層(5)にパール顔料を分散した請求項４記載の加飾合成樹脂成形品。
【発明の詳細な説明】
【技術分野】
【０００１】
本発明は金属蒸着層により表面に金属光沢を付与して加飾した合成樹脂成形品に関する。
【背景技術】
【０００２】
パッケージにおける装飾が商品力の大きな部分を占める化粧料用等の容器においては、塗装、印刷等によりさまざまな加飾性を発揮させて商品イメージを大きく向上させることが要望されている。
このような加飾性を付与する方法の一つとして、金属蒸着層を積層して成形品の表面を加飾する方法があり、金属光沢を付与することにより高級感を演出することができる。
【０００３】
但し、鏡面状の表面性状を有する成形品の表面に金属蒸着層を積層すると、成形品の表面全域から鏡面状の金属光沢が現出されるが、加飾目的によって鏡面状だけではなく、シボ調の金属光沢を現出させること必要である。
特許文献１には成形品表面に、細かい凹凸を形成し、すなわち所謂、シボ加工を施してこの凹凸により、シボ調の金属光沢を付与する方法が記載されている。
図４は、この種の金属蒸着層を積層した加飾成形品の従来例についてその積層構造を示す断面図であり、図中、下から上に向かって、成形品１０１／アンダーコート層１０２／金属蒸着層１０３／トップクリアコート層１０５の順に積層したものである。
【０００４】
ここで、成形品１０１表面に金属蒸着層１０３を積層する際には、成形品１０１の表面と金属蒸着層１０３との密着性を長期に亘って強固に保持するため、成形品１０１の表面に、アクリル系等の紫外線硬化型のコート液を塗布、乾燥、硬化して、アンダーコート層１０２を積層し、このアンダーコート層１０２上に金属蒸着層１０３を積層する必要がある。
そうすると、上記した特許文献１に記載される成形品表面をシボ加工する方法では、紫外線硬化前のコート液は比較的低粘度であることもあり、コート液の上面は平坦化し易く、成形品１０１の表面に形成した凹凸Ｐａが、アンダーコート層１０２の上面では凹凸Ｐｂのようになだらかになってしまい、金属蒸着層１０３に凹凸が十分に現出しない、また細かい凹凸を現出することが難しい等の問題がある。
【０００５】
また、上記のような成形品の表面をシボ加工する方法では、成形品を使用する際に使用する金型のキャビティ面に凹凸を刻設加工する必要があり、異なる態様の凹凸形状を有するシボ加工をしたい場合には高価な金型を別途、準備する必要があり、現実的には凹凸の態様を加飾目的に応じて適宜に変更することは難しくなってしまう。
【先行技術文献】
【特許文献】
【０００６】
【特許文献１】特公平２−１２６３０号公報
【発明の概要】
【発明が解決しようとする課題】
【０００７】
そこで本発明は、金型のキャビティ面にシボ加工を施すことなく、成形品の表面に、金属蒸着によりさまざまなバリエーションでシボ調の金属光沢を付与することを技術課題とするものである。
【課題を解決するための手段】
【０００８】
上記技術的課題を解決する手段に係る本発明の主たる構成は、表面にアンダーコート層を積層し、このアンダーコート層上に金属蒸着層を積層し、さらにトップクリアコート層を積層した加飾合成樹脂成形品において、
アンダーコート層は微粒子を分散したものとし、この微粒子によりアンダーコート層の上面に凹凸を形成し、この凹凸に沿って積層する金属蒸着層により成形品表面にシボ調の金属光沢が現出する構成とする、と云うものである。
【０００９】
上記構成によれば、アンダーコート層に分散する微粒子の粒径や、微粒子の分散量を調整することによりアンダーコート層の上面にさまざまなバリエーションで、シボ加工状に凹凸を形成することができ、
そして、この凹凸に沿って他の層を介することなく、直接、薄膜である金属蒸着層が積層するため、アンダーコート層の上面に形成された凹凸形状が忠実に金属蒸着層の凹凸に引き継がれ、成形品の表面に、微細な凹凸も含めて、さまざまなバリエーションでシボ調の金属光沢を付与することが可能となる。
【００１０】
また、上記構成では金型のキャビティ面を刻設加工することもないので、加飾目的に応じてシボの態様を容易に変更することが可能となる。
なお、上記構成、および以下の説明では、たとえば「アンダーコート層上」、「アンダーコート層の上面」と云うように「上」と云う用語を使用しているが、
これは加飾成形品を構成する各層の積層順を明確にするために、製品の外観を呈して、目に触れる側を「上側」と云う想定をして便宜上用いた用語である。
【００１１】
本発明の他の構成は、上記主たる構成において、微粒子として架橋ウレタンビーズを使用し、アンダーコート層をこの微粒子を分散したアクリル系の紫外線（ＵＶ）硬化型のコート液を成形品の表面に塗布した状態でＵＶ硬化したものとする、と云うものである。
【００１２】
架橋ウレタンビーズは真球に近い球形で、平均粒径が６〜５０マイクロメートルのものを市販品として利用することもでき、シボの態様を所望の凹凸深さで、高品位なものとすることができる。
なお、ウレタン系の微粒子は適宜の分散剤を使用することによりアクリル系のアンダーコート内に凝集することなく均一に分散することができる。
【００１３】
本発明のさらに他の構成は、上記主たる構成において、トップクリアコート層にパール顔料を分散する、と云うものであり、オーバークリアコート層にパール顔料を分散することにより、シボ調の金属光沢とパール調の色彩変化が相俟って今までにない加飾効果を付与することができる。
ここで、パール顔料には天然マイカの表面を酸化チタンや酸化鉄等の高屈折率金属酸化物で被覆した粉末状のもの（例えばＭＥＲＣＫ社製の商品名「イリオジン」）を使用することができる。
またシリカフレークの表面を酸化チタンや酸化鉄等の高屈折率金属酸化物で被覆したもの（例えばＭＥＲＣＫ社製の商品名「カラーストリーム」）は偏光パールとも称され、見る角度により色彩が変化する視覚効果が発揮される。
【００１４】
本発明のさらに他の構成は、上記主たる構成において、金属蒸着層とトップクリアコート層の間に透明性を有するミドルコート層を積層する、と云うものである。
【００１５】
前述したようにトップクリアコート層にパール顔料を分散して、金属光沢にパール調の色彩変化を付与するような場合、パール顔料の種類によっては、トップクリアコート層中に分散するパール顔料が金属蒸着層に接触し、酸化等により金属蒸着層が部分的に変質して金属蒸着層に穴があく等の問題が生じる恐れがあるが、
上記構成にあるようにミドルコート層を積層することによりパール顔料と金属蒸着層の接触をなくしてこの種の金属蒸着層の腐食に係る問題を防止することが可能となる。
すなわち、ミドルコート層を積層することにより、トップクリアコート層には金属蒸着層の変質を考慮することなく上記したパール顔料も含めて、加飾目的に応じて高い自由度で顔料を適宜選択して分散することができる。
さらに、ミドルコート層に金属蒸着層の変質の恐れのない顔料を分散し、ミドルコート層とトップクリアコート層により、より変化に富んだ加飾態様とすることが可能となる。
【００１６】
本発明のさらに他の構成は、上記構成において、ミドルコート層に偏光顔料を分散し、トップクリアコート層に偏光パールを分散する、と云うものである。
【００１７】
ミドルコート層に金属蒸着層を腐蝕する恐れのない偏光顔料を分散し、トップクリアコート層にはパール顔料を分散させて、偏光顔料とパール顔料による光学的な作用効果により、より高度な加飾性を付与することが可能となる。
ここで、偏光顔料は金属酸化物顔料の１種であり（例えば日本コレス社製の商品「ルミニスト」）黄色（ゴールド）調、あるいは青色調の偏光色が現出し、シボ調の金属光沢と上記偏光顔料による偏光色とパール調の色彩変化が相俟って今までにない加飾効果を付与することができる。
【発明の効果】
【００１８】
本発明の加飾合成樹脂成形品は、上記した構成となっているので、以下に示す効果を奏する。
すなわち、本発明の主たる構成を有するものにあっては、アンダーコート層に分散する微粒子の粒径や、微粒子の分散量を調整することによりアンダーコート層の上面にさまざまなバリエーションで、シボ加工状に凹凸を形成することができ、この凹凸に沿って他の層を介することなく、直接、薄膜である金属蒸着層が積層するため、アンダーコート層の上面に形成された凹凸形状が忠実に金属蒸着層の凹凸に引き継がれ、成形品の表面に、微細な凹凸も含めて、さまざまなバリエーションでシボ調の金属光沢を付与することができる。
また、上記構成では金型のキャビティ面を刻設加工することもないので、加飾目的に応じてシボの態様を容易に変更することができる。
【図面の簡単な説明】
【００１９】
【図１】本発明の加飾成形品の一実施例についてその積層構造を示す断面図である。
【図２】図１の加飾成形品の表面の凹凸状態を観察した顕微鏡写真である。
【図３】本発明の加飾成形品の他の実施例についてその積層構造を示す断面図である。
【図４】金属蒸着層により加飾した成形品の従来例についてその積層構造を示す断面図である。
【発明を実施するための形態】
【００２０】
以下、本発明の実施形態を、実施例に沿って図面を参照しながら説明する。
図１は本発明の加飾合成樹脂成形品の一実施例についての積層構造を示す断面図であり、この層構成は図中、下から上に向かって、成形品１／アンダーコート層２／金属蒸着層３／トップクリアコート層５の順に積層したものである。
ここで、アンダーコート層２は成形品１の表面と金属蒸着層３の密着力を強固に保持するためのものであり、トップクリアコート層５は金属蒸着層３の傷付き、剥離、腐食等を防止する機能を発揮する。
【００２１】
以下、上記層構成にについて、その形成工程も含めてその詳細を説明する。
アンダーコート層２は微粒子２ｐとして平均粒径が１５マイクロメートルの架橋ウレタンビーズ（例えば、根上工業株式会社製ウレタンビーズＣ−４００）分散させたアクリル系のＵＶ硬化型のコート液を成形品１の表面に塗布してＵＶ硬化したものである。
そして、ＵＶ硬化後では図１に示されるように、アンダーコート層２の上面に分散している微粒子２ｐにより凹凸Ｐが形成され、全体としてドット状のシボ模様が形成されている。
ここで図２は図１の加飾成形品の表面の凹凸状態を観察した顕微鏡写真であるが、最大で直径が７０マイクロメータ程度の凸状形状が観察される。
【００２２】
次に、この凹凸Ｐが形成されているアンダーコート層２の上面に、金属としてアルミニウムを使用した蒸着法により金属蒸着層３を積層するが、この金属蒸着層３の層厚さは０．０６〜０．１マイクロメートル程度であり、アンダーコート層２の上面に形成された凹凸Ｐの形状が忠実に金属蒸着層３の凹凸に引き継がれ、成形品１の表面にシボ調の金属光沢が現出する。
【００２３】
そして、最後に金属蒸着層３の傷付き、剥離等を防止する機能を発揮するトップクリアコート層５を積層するが、このトップクリアコート層５はアクリル系の紫外線（ＵＶ）硬化型のコート液を成形品１の表面に塗布してＵＶ硬化したもので、その層厚は５〜１０マイクロメートル程度である。
ここで、本実施例ではトップクリアコート層５の上面にも、凹凸がなだらかになってはいるが、シボ模様状に凹凸を残しており、トップクリアコート層５表面での反光の反射を緩和するようにしている。
【００２４】
ここで、図１に示す層構成は、本発明の加飾合成樹脂成形品の基本的な層構成を示すものであるが、この基本的な層構成をベースにして、さまざまなバリエーションの加飾態様とすることができる。
たとえば、オーバークリアコート層５により次のようなバリエーションを付与することができる。
１）オーバークリアコート層５を着色透明にし、着色した状態で金属光沢を現出する。
２）オーバークリアコート層５にパール顔料を分散して、金属光沢にパール調の色彩変化を付与する。
３）オーバークリアコート層５の上面に印刷層による、文字、模様を付加する。
４）オーバークリアコート層５の上面にホットスタンプ法により表面が鏡面状の金属薄膜層を部分的に積層し、シボ調の金属光沢の背景の中でこの鏡面状の金属薄膜層が浮き上がるような視覚効果を発揮させることができる。
【００２５】
図３は、本発明の加飾成形品の他の実施例についてその積層構造を示す断面図を示すもので、この例も、図１に示す基本的な層構成をベースとしたバリエーションの一つであり、図１の基本構成において、金属蒸着層３とトップクリアコート層５の間に透明なミドルコート層４を積層した例である。
例えば、上記したようにオーバークリアコート層５にパール顔料を分散して、金属光沢にパール調の色彩変化を付与するような場合、顔料の種類によっては、オーバークリアコート層５に分散するパール顔料が金属蒸着層３に接触し、酸化等により金属蒸着層３が部分的に変質して、金属蒸着層３に穴があく等の問題が生じる恐れがあるが、
このような場合には図３の層構成のようにミドルコート層４を積層することによりパール顔料と金属蒸着層３の接触をなくしてこの種の金属蒸着層３の変質に係る問題を防止することができる。
【００２６】
また、ミドルコート層４に金属蒸着層３を腐蝕する恐れのない偏光顔料を分散し、トップクリアコート層５にはパール顔料を分散することにより、シボ調の金属蒸着層３と偏光顔料と偏光パールによる光学的な作用効果により、より高度な加飾性を付与することができる。
さらに詳述すると、シボ調の金属蒸着層３と偏光顔料とパール顔料を組み合わせることで、比較的大きな粒径の偏光性を有するパール顔料が金属蒸着層上に塗布してあるかのように擬似的に見せることができ、アンダーコート層２と金属蒸着層３でグリッター感（粗くキラキラした感じ）、ミドルコート層４の偏光顔料とトップクリアコート層５のパール顔料で、見るアングルに依存し色彩変化する色調を組み合わせ、微妙で複雑な色彩効果が現出する。
【００２７】
以上、実施例に沿って本発明の構成とその作用効果を説明したが、本発明の加飾合成樹脂成形品はこれら実施例に限定されるものではなく、使用目的や加飾目的に応じて図１に示した基本的な層構成をベースとして前述したように、様々なバリエーションとすることができる。
また、成形品の成形方法、形状、使用する合成樹脂については特に限定されるものではなく使用目的に応じて、適宜のものを選択することができる。
【００２８】
使用する微粒子についてみると、上記実施例に使用した架橋ウレタンビーズや架橋アクリルビーズ等の架橋有機樹脂からなる微粒子は、真球に近い球形で、平均粒径が６〜５０マイクロメートルの範囲で、比較的粒径の揃った製品を市販品として利用することができ、各種の表面処理をした製品も用意されており、コート液中での分散性も良好である。
なお、微粒子の粒径が小さすぎるとシボ調の金属光沢を十分に現出させることが難しく、一方で微粒子を分散させない通常のアンダーコート層では層厚を５〜１０マイクロメートル程度とするのが適切で、粒径が大きすぎると成形品表面と金属蒸着膜の密着力を保持すると云うアンダーコート層としての機能が損なわれる恐れがあるため、これらを考慮して使用する微粒子の粒径は１０〜１５マイクロメートル程度の範囲とすることが好ましい。
また、架橋有機樹脂の他にもシリカ、マイカ、炭酸カルシウム、炭酸マグネシウム、酸化チタンのような無機微粒子、アクリル樹脂やポリウレタン樹脂、界面活性剤などで表面処理された無機粒子等も使用することができる。
また、アンダーコート層、ミドルコート層、トップクリアコート層についてはウレタン系、アクリル系、エポキシ系等の硬化型コート液を適宜使用することができる。
【００２９】
また、金属蒸着層３は必ずしも、成形品表面の全領域に積層する必要はなく、所定の領域に限定して積層することもでき、前述したような追加的な印刷層やホットスタンプ法による金属箔膜層を積層する領域を組合せてさらに多様な加飾性を発揮させることができる。
【産業上の利用可能性】
【００３０】
以上説明したように、本発明の加飾合成樹脂成形品は、金型のキャビティ面にシボ加工を施すことなく、成形品の表面に、金属蒸着によりさまざまなバリエーションでシボ調の金属光沢を付与して高度な加飾効果が現出されるものであり、化粧料容器分野等での幅広い利用展開が期待される。
【符号の説明】
【００３１】
１、１０１；基体（成形品）
２、１０２；アンダーコート層
２ｐ；微粒子
３、１０３；金属蒸着層
４  ；ミドルコート層
５、１０５；トップクリアコート層
６  ；印刷層
Ｐ、Ｐａ、Ｐｂ；凹凸
【図１】
2014233850.tif 000003
【図３】
2014233850.tif 000004
【図４】
2014233850.tif 000005
【図２】
2014233850.tif 000006